(57)【特許請求の範囲】
【請求項１】
以下：
（ａ）アクロレインおよび/またはそのヒドロキシアルカン酸誘導アセタール；ならびに
（ｂ）分子量２００〜２０００のポリエチレングリコール（ＰＥＧ）
の水溶液中での塩基触媒共重合により得ることができる抗菌性アクロレインポリマーであって、
前記ポリマーが、ＰＥＧおよびアクロレイン残基を含む構造をポリマー内に含み、
前記構造が、前記重合処理の間におけるＰＥＧとの反応から生じ、
前記ポリマーが、１：１〜１：１１の比率でＰＥＧ：アクロレイン残基を含み、その調製の間にわたって可溶性のままである、抗菌性アクロレインポリマー。
【請求項２】
前記共重合が、アクロレインのヒドロキシアルカン酸誘導アセタールの存在下で行われ、
ヒドロキシアルカン酸が、酒石酸、アスコルビン酸、乳酸、グリセリン酸、グリコール酸、クエン酸および２−ヒドロキシブタン酸からなる群より選ばれる、請求項１記載の抗菌性アクロレインポリマー。
【請求項３】
前記ポリマーが４未満のｐＨで水に可溶性である、請求項１または２記載の抗菌性アクロレインポリマー。
【請求項４】
以下：
（ａ）アクロレインおよび/またはそのヒドロキシアルカン酸誘導アセタール；ならびに
（ｂ）分子量２００〜２０００の範囲内にあるポリエチレングリコール（ＰＥＧ）
を含む組成物を水溶液中で重合することを含む、アクロレインポリマーの調製方法であって、
前記重合が、塩基性触媒の条件下で行われ、重合の間にポリエチレングリコールとの反応を生じて、ポリエチレングリコールおよびアクロレイン残基を含む構造を生成し、
前記ポリマーが、その調製の間にわたって可溶性のままであり、ポリマー中のＰＥＧ：アクロレイン残基の比率が１：１〜１：１１である、方法。
【請求項５】
前記ポリマーが、その調製の間、自動酸化に供されない、請求項４記載の方法。
【請求項６】
ポリエチレングリコール：アクロレインおよび/または前記アセタールの比率が１：１（ｗ／ｗ）よりも大きい、請求項４または５記載の方法。
【請求項７】
前記重合が、水酸化ナトリウムの添加により、ｐＨが１０〜１３の間にある溶液を提供するようにして行われる、請求項４〜６のいずれか一項記載の方法。
【請求項８】
酸触媒の使用により、ヒドロキシアルカン酸を用いてアクロレインモノマーをそのアセタール誘導体に変換することを含む方法によって、前記アセタールが生成される、請求項４〜７のいずれか一項記載の方法。
【請求項９】
請求項１記載の抗菌性ポリマーを含む、微生物性胃腸障害または癌の治療剤。
【請求項１０】
請求項４記載の方法により生成される抗菌性ポリマーを含む、微生物性胃腸障害または癌の治療剤。
【発明の詳細な説明】
【技術分野】
【０００１】
発明の分野
本発明は、抗菌性ポリマーおよびその組成物に関する。このポリマーは、必要に応じて、アスコルビン酸および／または抗酸化剤ならびに／あるいはアルカノールの存在下において、アクロレインおよび／またはヒドロキシアルカン酸とのそのアセタールを、水溶性の塩基触媒より重合することから誘導される。本発明は、部分的には、これらの化合物の製造、およびそれから誘導される組成物のインビトロまたはインビボでの使用、特に、ヒトまたは動物の胃腸管内における抗菌剤としての使用に関する。
【背景技術】
【０００２】
背景技術
「純粋」なポリマーは、本質的に、異なる分子の混合物である。これらの分子は、異なる分子量を有し、そしてしばしば、ポリマーがそのモノマーから形成される重合条件に依存して、異なる立体配置を有する。その結果、モノマーの重合の様式は、ポリマーの化学構造、それ故、全ての特性を決定する。１つのモノマー由来の全てのポリマーが同じであるか、または同じ様式で反応するかのいずれかであると推定することは根拠がなく、そしてしばしば誤りである。特に、アクロレイン（２−プロペン−１−ナール）は、代替の反応部位を有し、あらゆる「ポリアクロレイン」は同じではない。
【０００３】
本発明では、異なり、かつ所望される物理的、化学的および抗菌的特性の別個のポリマーを提供するために、アクロレインおよび／またはそのアセタールとヒドロキシアルカン酸との新規かつ有用な種々のポリマーを生成する重合が記載される。
【０００４】
アクロレインの重合は、１８４３年に最初に報告された（非特許文献１）。これは、全ての一般的な溶媒に不溶性であり、かつ何ら意義ある用途がない固形物を提供した。
【０００５】
かなり後の１９８７年に、Ｍｅｌｒｏｓｅら（特許文献１）は、ポリマーと化学的滅菌剤であるグルタルアルデヒド（ペンタン−１，５−ジアール）との間の構造類似性（カルボニルがポリマーにおける抗菌部位として付与されていること）を実証することにより、抗菌剤としてのアクロレインの種々のポリマーの製造、組成物および用途を最初に記載した。水は、ほぼ全ての微生物の増殖圏であり、水溶解性または少なくとも分散能力は、これらの微生物に対する抗菌活性のために必須である；したがって、通常、ポリマーはまた、ポリマーを水により溶解させるために、親水性共モノマーを含有していた。しかし依然として、ポリマーの抗菌活性は、親水性にのみ貢献する共モノマーのその高い含量に起因して低いままであった。
【０００６】
水におけるこの制限的な不溶性を避ける試みにおいて、その後の技術（特許文献２−６）は、第１に、不溶性ポリアクロレインを生成する、アクロレインモノマーのみの陰イオン性同種重合を常に必要とする。その結果、５．５よりも上のｐＨのみ（特許文献３）ではあるが水溶性を達成するために、これに続いて、第２に、得られた水不溶性ポリマーを濾過し、次いで、第３に、数日にわたって空気または酸素中で加熱することによりポリマーの自動酸化を延長して、０．１〜５モルの（親水性）カルボキシ／Ｋｇポリマーの含量を有するアクロレインポリマー、ポリ（２−プロペナール，２−プロペン酸）を生成する。第４に、自動酸化されたポリマーは、弱塩基条件、次いで弱酸条件の双方を含む範囲に対してポリエチレングリコール（ＰＥＧ）で処理され得、向上した親水性、およびポリエチレングリコールとの反応から誘導されるアセタール基を有するアクロレインポリマーを生成する。しかしながら、この逐次合成は実質的に制限される。これは、その自動酸化工程が非常に延長されるという点、およびアクロレインポリマーが濾過の間、特に過熱の際に不溶性ゴムに戻る周知の傾向〔１００年以上にわたってその用途を抑止した特性（非特許文献２）〕に起因して、内容に乏しいという点による。これらの不利益の直接的な結果として、このプロセスは、習慣的に首尾よく繰り返されていない。
【０００７】
したがって、本発明の１つ（第１）の目的は、実用的な合成経路によって、アクロレインの新規な抗菌性の水溶性ポリマーを提供すること、特に、そのようにすることで、ポリマーの自動酸化工程を介した進行の必要性を回避することである。
【０００８】
ヒトの胃腸管内において、細菌ヘリコバクター・ピロリ（非特許文献３）は、歯垢中に巣食い得る；また、保護的な天然ポリマーによって囲まれており、それは、世界中の人々の約５０％の胃の中に見出される。ヒトでは、それは、胃および十二指腸の潰瘍および癌に明らかに関連しており、注目すべきことに、この細菌は、酸性ｐＨの胃内で繁殖する。感染した患者についての治療は、必然的に、種々の異なる抗生物質のレジメを含む。なぜなら、それは、既知の抗生物質に耐性であるＨ．ピロリの株により、ますます無効化されているからである。動物では、あまり確かではないが、他のヘリコバクターもまた、胃腸疾患に関連している。
【０００９】
常に、アクロレインの可溶性ポリマーは、抗生物質耐性病原菌に対してさえも、並外れて広範な抗菌活性を示しており、これは、全ての微生物の外膜中の常在タンパク質と破壊的かつ無差別的に反応するカルボニル基のポリマー内容物により説明される。特に、Ｍｅｌｒｏｓｅら（特許文献６）は、ｐＨ４またはｐＨ７でのインビトロにおいて、Ｈ．ピロリに対するアクロレインポリマー、ポリ（２−プロペナール，２−プロペン酸）の抗菌活性を報告した。しかし、このポリマーの水溶解性および抗菌活性は、胃内容物に関連するより低いｐＨ（すなわち、ｐＨ４未満）で大きく低下する。
【００１０】
実際、試験した場合、水溶性溶媒に可溶性である全てのアクロレインポリマーは、抗菌活性を実証した。しかしながら、全てのアクロレインポリマーのこの潜在的な抗菌特性に対して手腕を問われる妥協が常に存在していたことが、本発明の中心的理念である：それは溶解性である。特に、溶解性の欠如は、水における低いｐＨ範囲に対してポリマーが実質的かつ広い抗菌特性を発現することを損なう。
【００１１】
したがって、本発明の第２の目的は、アクロレイン由来の新規ポリマーであって、ポリマーがヒトの胃内に見出される低いｐＨ範囲に対して可溶性であり、かつ特に、Ｈ．ピロリの増殖に関連するものを提供することである。
【００１２】
アクロレインは、ヒトまたは動物に対する極度の刺激の供給源であり得ることが周知である（特許文献２〜７）。８００未満の分子量を有する任意の分子が天然の膜（皮膚または腸）を介して合理的に自由に通過することが一般的に認識されている；したがって、刺激性のアクロレインモノマー、アクロレインの低分子量オリゴマーまたはそのアセタールは、ヒトまたは動物において保護膜を貫通する傾向があり、そしてそれ故、血管系に進入し、刺激を引き起こす。
【００１３】
したがって、本発明の第３の目的は、アクロレイン由来のポリマーであって、新規であり、全てのｐＨで水溶性であり、かつ抗菌性であり、また、膜を横切る移動性がより低い構造を有するものを提供することである。
【００１４】
特許文献８の明細書は、可溶性であり、微生物学的に活性であり、かつ安定なアクロレインポリマーと呼ばれるものの製造のための方法を記載している。重要なことに、記載されるポリマーは、アクロレインから直接的に誘導されず、誘導されるアクロレインの初期の濾過に関連する既知の課題に供され、そして結果的に、乳液およびゴムの形成により制限される。これらの事項は、先行技術（特許文献３）において強調されている。この方法により作製されるポリマーは、抗菌性が顕著ではなく、明細書中に開示される最小殺菌濃度（ＭＫＣ）は、２４時間の暴露時間に関するものであることが知られている。記載される製造方法は、すぐ上で留意した制約に加えて、多くの制約を含む。これらとしては、自動酸化／６５℃以上での過酷な加熱条件（これらは、必須なものとして記載されている）、酸性条件における誘導体化、その後にポリマーを塩基で処理して安定性を達成するための要件、その茶色により証明されるようなポリマーの実質的な分解が挙げられ、この様式において誘導体化されたポリマーは、さらにポリアセタールであり、そして、カルボキシルの中和の結果としてｐＨ８をもっぱら生じる、炭酸ナトリウム溶液（通常約ｐＨ１１）中におけるその溶解から明らかであるように、かなりのカルボキシルを含有する。
【００１５】
発明の背景の考察は、本発明の理解を容易にするためのものであることが単に意図される。この考察は、言及した任意の材料が、本出願の優先日当時における一般的な技術常識の一部であること、または一部であったことを認めるものでも承認するものでもない。
【先行技術文献】
【非特許文献】
【００１６】
【非特許文献１】Ｊ．Ｒｅｄｔｅｎｂａｃｈｅｒ，Ａｎｎ．，４７，１１３（１８４３）
【非特許文献２】Ｒ．Ｆ．Ｆｉｓｃｈｅｒ  −  Ｃ．Ｗ．Ｓｍｉｔｈ，‘‘Ａｃｒｏｌｅｉｎ’’，Ｊｏｈｎ  Ｗｉｌｅｙ  ａｎｄ  Ｓｏｎｓ，Ｉｎｃ．，１９６２，第１４章，第２２５頁
【非特許文献３】Ｃ．ＬｉｕおよびＪ．Ｍ．Ｃｒａｗｆｏｒｄ  −  Ｖ．Ｋｕｍａｒ，Ａ．Ｋ．ＡｂｂａｓおよびＮ．Ｆａｕｓｔｏ，‘‘Ｒｏｂｂｉｎｓ  ａｎｄ  Ｃｏｔｒａｎ  Ｐａｔｈｏｌｏｇｉｃ  Ｂａｓｅｓ  ｏｆ  Ｄｉｓｅａｓｅ’’，Ｅｌｓｅｖｉｅｒ  Ｉｎｃ．第７編（国際），２００５，第１７章，第８頁
【特許文献１】国際公開第８８／０４６７１号
【特許文献２】国際公開第９６／３８１８６号
【特許文献３】国際公開第００／０３７２３号
【特許文献４】国際公開第０１／６０８７４号
【特許文献５】国際公開第０２／２６２１１号
【特許文献６】国際公開第０３／０６１６７２号
【特許文献７】米国特許第６，０６０，５７１号
【特許文献８】国際公開第２００５／０４４８７４号
【発明の概要】
【００１７】
本明細書中では：
（ａ）具体的に指定しない限り、常に、「アルカノール（ａｌｋａｎｏｌ）」は、１以上のヒドロキシル基を有する任意の化合物を記載するものとし、アルカン、アルケン、アルキン、芳香族、複素環、糖、天然または合成ポリマーのヒドロキシ誘導体が挙げられるものとする；
（ｂ）具体的に指定しない限り、常に、「ヒドロキシアルカン酸（ｈｙｄｒｏｘｙ−ａｌｋａｎｏｉｃ  ａｃｉｄ）」または「カルボキシル基を含有するアルカノール」としては、アルカン、アルケン、アルキン、芳香族、複素環、糖、天然または合成ポリマーに関連するヒドロキシカルボン酸アナログが挙げられるものとし、ならびにこれらの官能基の１つまたは双方のいずれかにおける単官能性化合物をいい、また、１個よりも多いヒドロキシル基、および／または１個よりも多いカルボキシル基、ならびに／あるいはヒドロキシルまたはカルボキシル基のいずれかの官能基と実質的に干渉しない他の基を含有するこのような化合物を含んでいてもよい；
（ｃ）具体的に指定しない限り、常に、「アセタール」とは、モノアセタールおよび／またはジアセタールを記載していてもよいものとする；
（ｄ）具体的に指定しない限り、常に、「重合」とは、同種（ｈｏｍｏ）重合および／または共重合を記載していてもよいものとする；
（ｅ）具体的に指定しない限り、常に、「カルボキシル基を含有するオレフィン性モノマー」とは、任意のイオン化状態において重合可能であり、かつ１以上のカルボキシル基を含有するオレフィンモノマーを記載するものとする；
（ｆ）具体的に指定しない限り、常に、「アクロレイン」とは、遊離アクロレインモノマーのみならず、同じ文脈において、ポリマー内のアクロレイン残基もまた記載していてもよいものとし、および／または含んでいてもよいものとする。
（ｇ）Ｈ．ピロリは、本明細書中で特に考察されているものの、本発明は、他のヘリコバクターまたは他の微生物、特にとりわけ、細菌、真菌、酵母、ウイルスおよび／原虫に適用可能である；
（ｈ）本発明は、アクロレインに関して記載されているものの、それに限定されるものとして理解されるべきはなく、アクロレインの誘導体（例えば、メタアクロレイン）を含む。
【００１８】
本明細書および特許請求の範囲を通じて、文脈がそれ以外を要求していない限り、用語「含む（ｃｏｍｐｒｉｓｅ）」、あるいは、「含む（ｃｏｍｐｒｉｓｅｓ）」または「含む（ｃｏｍｐｒｉｓｉｎｇ）」等の活用形は、言及された整数または整数の群を内包することを示すものであり、如何なる他の整数または整数の群も除外しないことが理解される。
【００１９】
発明の開示
本発明によれば、アクロレインモノマーから直接的に誘導されるポリマーが提供される。このポリマーは、水および／または水溶性媒体に実質的に可溶性であり、かつ重合によるその調製の間にわたって水および／または水溶性媒体に可溶性溶質として残存する構造を有する。ポリマーの構造は、重合の間におけるアスコルビン酸（あるいは他のカルボン酸または他の抗酸化剤）との相互作用；および／または重合の間における求核剤またはアルカノール（および／またはそのイオン）との相互作用；ならびに／あるいは重合の前、間または後におけるヒドロキシアルカン酸（および／またはそのイオン）との相互作用から生じる。
【００２０】
好ましくは、本発明のポリマーは、約４未満のｐＨで可溶性である。
【００２１】
なお好ましくは、如何なる中間の自動酸化工程も、本発明のポリマーの調製に使用されない。
【００２２】
なおさらに好ましくは、本発明のポリマーは、実質的に抗菌性である。
【００２３】
またなおさらに好ましくは、本発明のポリマーは、約１０００ダルトンよりも大きい平均分子量を有する。ポリマーは、アセタール基としてポリマーに結合したヒドロキシアルカン酸内、またはポリマー中のモノマー残基内のいずれかに含まれるカルボキシル基に起因する高レベルの極性および／または親水性を有する結果として、膜を介する移動性がより低くなるように調製されてもよい。それにより、１０００ダルトンよりも大きい平均分子量のこれらのポリマーは、分子量１０００ダルトンまでの全ての分子に対して透過性であるように設計されている膜を介して通過することが実質的に抑制される。
【００２４】
本発明のポリマーは、追加的に、またはさらに、アルカノール（および／またはそのイオン）と、ポリマー内のアクロレイン残基中のカルボニルに対する近接炭素との間の反応から生じる構造を、ポリマー内に有する結果として、膜を介する移動性がより低くなるように調製されてもよい。それにより、１０００ダルトンよりも大きい平均分子量のこれらのポリマーは、分子量１０００ダルトンまでの全ての分子量に対して透過性であるように設計されている膜を介して通過することが実質的に抑制される。
【００２５】
本発明のポリマーは、好ましくは、約０．１モル／Ｋｇポリマーと２５モル／Ｋｇポリマーとの間のカルボキシル内容物を有する。
【００２６】
本発明によれば、本明細書中の先に規定されるようなポリマーを少なくとも部分的に含む、溶液、ゲル、乳液または懸濁液である組成物がさらに提供される。
【００２７】
本発明によれば、本明細書中の先に規定されるようなポリマーを少なくとも部分的に含むインビトロおよび／またはインビボ抗菌性組成物がなおさらに提供される。
【００２８】
本発明によれば、アクロレインモノマーから直接的に誘導されるポリマーの合成のための方法がまたなおさらに提供される。このポリマーは、水および／または水溶性媒体に実質的に可溶性であり、かつその調製の間にわたって水および／または水溶性媒体に可溶性溶質として残存する。このポリマーは、重合の間におけるアスコルビン酸（あるいは他のカルボン酸または他の抗酸化剤）とのアクロレインモノマーの相互作用；および／または重合の間における求核剤またはアルカノール（および／またはそのイオン）との相互作用；ならびに／あるいは重合の前、間または後におけるヒドロキシアルカン酸（および／またはそのイオン）との相互作用を介した重合により調製される。重合は、塩基性触媒の存在下における塩基性水溶液中で生じる。
【００２９】
好ましくは、ヒドロキシアルカン酸は、アクロレインモノマーまたはアクロレイン残基との環状アセタールを形成する。ヒドロキシアルカン酸は、さらに好ましくは、酒石酸である。
【００３０】
塩基性水溶性媒体は、好ましくは、約９〜１４の間のｐＨ、さらに好ましくは、ｐＨ１０〜１３の間の水溶性水酸化ナトリウムである。
【００３１】
アセタールは、好ましくは、酸触媒作用により、さらに好ましくは、希硫酸を使用して形成される。アルカノールは、好ましくは、ポリアルキレングリコールである。ポリアルキレングリコールは、好ましくは、ポリエチレングリコールである。
【００３２】
ポリエチレングリコールは、好ましくは、約２００〜１０，０００ダルトンの平均分子量を有する。ポリエチレングリコール：アクロレインまたはそのアセタールとして組み込まれているアクロレインの比率は、好ましくは、１：１（ｖ／ｖ）よりも大きく、好ましくは、４：１（ｖ／ｖ）よりも大きい。
【００３３】
有機求核剤は、好ましくは、カルボン酸である。アスコルビン酸：アクロレインまたはそのアセタールとして組み込まれているアクロレインの比率は、好ましくは、約０．０１〜１０：１．００（ｗ／ｗ）の範囲である。なお好ましくは、アスコルビン酸：アクロレインまたはそのアセタールとして組み込まれているアクロレインの比率は、約０．１〜２．０：１．０（ｗ／ｗ）、好ましくは、約０．６：１．０（ｗ／ｗ）の範囲である。
【００３４】
本発明によれば、微生物疾患または癌、凝固（ｃｏａｇｕｌａｔｉｏｎ）障害、および／または炎症障害の治療のための方法がなおさらに提供される。各方法は、薬学的に受容可能な量の本明細書中の先に規定されたようなポリマー、またはこのようなものを含有する組成物を、被験体に投与することを含む。
【００３５】
本発明によれば、微生物疾患または癌、凝固障害、および／または炎症障害もしくは状態のうちの１以上の治療のための医薬の調製における、本明細書中の先に規定されるようなポリマーの使用がまたなおさらに提供される。
【００３６】
アクロレインモノマーの先行技術による重合３−７から生じるポリマーのおなじみの完全な不溶性は、１つの方法、または２つまたは３つの方法の組合せのいずれかにより抑制または妨げられ得る（そして抗菌特性が発現される）と本明細書中では仮定される；第１に、不溶性の全体性は、ポリマー内の分子内架橋にのみ一致すると仮定される：
【００３７】
方法１：この架橋は、アルカリ性ｐＨで生じていたので、迅速に形成する架橋は、アセタールではあり得ないと結論付けられた。なぜならば、これらは、酸性条件下でのみ形成するからである１１：それ故、不溶性を引き起こすこの架橋は、ラジカルを起源とするようであり、（水溶性抗酸化剤、および同様に酸の特性を有する）アスコルビン酸により重合の間または後において抑制され得た。
【００３８】
したがって、本発明の目的の１つおよび２つによれば、アスコルビン酸および／またはそのイオンを用いる、この第１の方法（本明細書中の後の実施例５（ａ）を参照）は、新規であり、抗菌性であり、かつ全てのｐＨで水溶性であるポリマーを提供するために、自動酸化工程を伴うことなく、首尾よく使用された。
【００３９】
先行技術から誘導される３つの「ポリアクロレイン」の全て（本明細書中の後の実施例１を参照）およびアスコルビン酸の存在下におけるアクロレインの上記重合由来のポリマー（実施例５（ａ）を参照）が、非常に異なることに留意することが重要である：明らかに、いずれかの合成由来の最終ポリマーは、異なる前駆体から誘導される。先行技術のポリマーは、第２の中間体ポリマーから誘導される（実施例１）。本発明のポリマーは、モノマーから直接的に誘導される（実施例５（ａ））；さらに、先行技術のポリマーは、ｐＨ４未満で不溶性であり、３８０％のカルボニル内容物を有し、かつ濃く着色している。このことは、分子内で実質的に共役していることを示す。一方、本発明のポリマーは、ｐＨ４未満の全てのｐＨで可溶性であり、４０％のみのカルボニル内容物を有し、かつ顕著に着色していない（すなわち、恐らく共役していない）。先行技術の第１の中間体ポリマーは、全体的に不溶性であり、明らかに、異なる「ポリアクロレイン」である。第２の中間体ポリマーと呼ばれる、（かつ第１の中間体ポリマーの自動酸化から誘導されている）先行技術の「ポリアクロレイン」は、実質的に、抗菌性である（微生物の増殖の抑制のために、少量のみが必要とされる）。この発明由来のポリマーは、当初、抗菌性が８倍も低い；塩基およびポリエチレングリコールによる、先行技術由来のこの第２の中間体ポリマーの処理は、抑制に必要とされるポリマーの量を２倍に増加させた（実施例１）。本発明由来のポリアクロレインの同様の処理は、反対の効果を奏するものであり、抑制に必要とされるポリマーの量を４０倍減少させた（実施例５）；さらに、この第２の中間体ポリマーはまた、ｐＨ５．５未満で可溶性ではないという点で、本明細書中の完全に可溶性のポリマーと明らかに異なる。
【００４０】
方法２：塩基性有機求核剤によるイオン性重合の間において、特にアルカノールが含まれる場合、ポリマーの不溶性を引き起こす分子内結合の形成は、下記の結果として、別の分子間の立体障害により抑制され得ると仮定される：ポリマー中のカルボニル基に対して近接する活性（結合した水素を失う能動的な傾向の意味）炭素に対する、ミカエル型反応１１Ａによるアルカノールまたはそのイオン性結合−それによる架橋および不溶性を抑制する、別のポリマー分子中のかさ高い側鎖の形成。
【００４１】
したがって、本発明の目的の１つおよび２つによる、アルカノールを用いる、第２の方法（本明細書中の後の実施例６および７を参照）は、新規であり、抗菌性であり、かつ全てのｐＨで水溶性であるポリマーを提供するために、自動酸化工程を伴うことなく、首尾よく使用された。
【００４２】
本明細書中（実施例６および７）のこの様式における、架橋の首尾のよい妨害、およびその結果生じるアクロレインポリマーの不溶性は、アクロレインとアルカノールとの間の重合が以前に不溶性ポリマーを常に生成していた９という理由のために、当初は予想外であった。さらに、先行技術４におけるポリマーの沈殿の即時性を考慮すると、重合の間においてアルカノールによりもたらされる本明細書中の反応が、任意の沈殿または混濁さえも防ぐのに充分な速さであるということもまた、予想外である。
【００４３】
本明細書中（実施例７）のこの様式で誘導されるポリマーと、先行技術５（実施例１）におけるポリマー（アルカノールでも処理される）との間の差異は明白である：第１に、本発明のポリマー（前者）は、アクロレインモノマーから直接的に合成されている。先行技術のポリマー（後者）は、ポリ（２−プロペナール，２−プロペン酸）から合成されている：第２に、塩基性条件下で完全に調製された、前者は、アセタール構造を有し得ない１１Ｂ。一方、酸処理を含む条件下で調製された後者は、アルカノールを有するアセタール構造を付与されている；第３に、前者は、ｐＨ４未満で可溶性である。後者は、そうではない；第４に、前者は、無色である。後者は、深赤色であり、このことは、分子内のかなりの不飽和度を示す；第５に、前者は、２０％のカルボニル内容物を有する。後者は、３８０％を有する；第６に、前者は、何倍も抗菌的に活性であり、１００ｐｐｍで混合微生物を抑制し、かつ３分で１０６  Ｅ．ｃｏｌｉを死滅させる。一方、後者については、これらのパラメータは、それぞれ、５００ｐｐｍおよび３時間であった。
【００４４】
さらに、本発明のポリマー（実施例６）は、先行技術のポリマー（実施例１）に対して同様の差異を有する。
【００４５】
要約すると、先行技術５の「超活性化（ｓｕｐｅｒ−ａｃｔｉｖａｔｅｄ）」ポリマーよりも何倍も抗微生物的であるのは勿論のこと、本発明のポリマーは、広範なｐＨに対して水溶性であるのに対し、先行技術のポリマーは、そうではない。
【００４６】
方法３：重合の前に、少なくとも一部のアクロレインが、ヒドロキシアルカン酸とのそのアセタール誘導体に変換される場合、不溶性を引き起こす分子内結合の形成は、本発明のポリマー分子内のイオン化カルボキシル間での分子内反発の結果として、特に塩基性条件下で抑制され得ると仮定される。
【００４７】
したがって、本発明の目的の１つおよび２つによれば、第３の方法が提供される。この方法は、自動酸化工程を伴うことがない。この方法は、アクロレイン、その誘導体および／またはヒドロキシアルカン酸とのそのアセタール（本明細書中の後の実施例３を参照）の重合から誘導される、新規であり、抗菌性であり、かつ全てのｐＨで水溶性であるポリマーの調製のためのものである。この方法は、必要に応じて、アスコルビン酸の存在下においてさらに行われる。この方法はまた、全てのｐＨで水溶性であり、かつ抗菌性であるポリマーを、十分な収率で生じる（本明細書中の後の実施例４を参照）。
【００４８】
さらに、３つの方法の全てにより提供されるアクロレインの新規な抗菌性ポリマーは、シミュレートされた胃内のｐＨおよび滞留時間の下で実用的なレベルの安定性を有する。
【００４９】
本明細書中の設計による、ヒトロキシアルカン酸とのアセタールを形成する際の別の重要な利点は、それがポリマーをより親水性にし、それにより、インビボにおいて生物学的な膜を横切るポリマーの移動性がより低くなることが引き起こされることである；親水性の増加が移動を遅延させることは当該分野において周知である。
【００５０】
したがって、本発明の第３の目的によれば、新規であり、抗菌性であり、全てのｐＨで可溶性であり、かつ生物学的な膜を横切る移動性が低下した、アクロレインのポリマーが提供される。
【００５１】
本発明によれば、アセタールの共重合から誘導されるポリマーは、約０．１〜１５モル／Ｋｇポリマー、好ましくは、約５〜１０モル・カルボキシル／Ｋｇポリマーのカルボニル内容物を有する。すなわち、通常、新規ポリマーは、先行技術のものよりも高いカルボニル内容物を有し、生物学的な膜を横切る移動性が低下する。
【００５２】
透析の間において、これらのポリマーは、１０，０００ダルトンまでの全ての分子に対して透過性であるように設計されている膜を介した動行が抑制された。
【００５３】
本明細書中では、抗菌活性の評価について、乳中の微生物の増殖の抑制のアッセイを選択した。なぜならば、乳は、広範な異なる微生物を含有し、かつ通常、アクロレインポリマーと容易に結合し、かつそれを脱活性化するタンパク質様材料を含有するからである。本明細書中の後に提供される実施例は、本発明がこれらの厳しい条件において実質的な抗菌性ポリマーを提供することを示す。また、ポリマーを、下痢を引き起こす細菌である大腸菌（Ｅｓｃｈｅｒｉｃｈｉａ  ｃｏｌｉ）に対して評価した。
【００５４】
本明細書中の後の実施例４および７のポリマーは、本発明の好ましい２つのポリマーである。双方は、自動酸化工程を伴うことなく調製され、全てのｐＨで可溶性であり、そして先行技術のアクロレインポリマーのものに比べて、膜を横切る移動が最小になるように設計された構造を有する。さらに、これらのポリマー、および最良の先行技術のポリマー（実施例１）についてのこれらの評価からの結果の概要は、先行技術の任意のアクロレインポリマーよりもかなり抗菌性であるポリマーが本明細書中で提供されることを示す：
【００５５】
【表１】
0005623285.tif 000002
【発明を実施するための形態】
【００５６】
（発明を実施するための最良の形態）
番号の順番において、本発明の方法は、以下の概略工程を含む：
１．必要に応じて、酸触媒を用いて、アクロレインモノマーを、ヒドロキシアルカン酸とのそのアセタール誘導体に部分的に変換すること；
２．塩基性水溶液中において、かつ塩基性触媒を提供して、アクロレインを、ならびに／あるいはアクロレインとアルカノールおよび／または他の有機求核剤（および／またはそのイオン）とを、ならびに／あるいは上記工程１由来の生成物を、必要に応じて、他のモノマー、ならびに／あるいはアスコルビン酸（および／またはそのイオン）および／または他の抗酸化剤ならびに／あるいは他の酸を含む溶液中において、重合すること；ならびに
３．得られた溶液を、酸でｐＨ７に調整すること。
【００５７】
さらに、工程３の始めに（ｐＨ７への調整前に）、本発明の全ての調製物が、水に対する透析に適用できることは明らかである；特に、これは、インビボで膜を貫通し得る任意の低分子量の画分を完全に排除する。しかしながら、この技術をポリマー（本明細書中の後の実施例４を参照）に対して適用した場合、抗菌活性の幾らかの消失が、観察される；あるいは、これは、ｐＨ６に調整された、酒石酸ナトリウム溶液に対する透析により防ぐことができる。カルボニル内容物の減少は、この代替手段および抗菌活性の回復に付随しており、そしてこのアセタールポリマーがカルボニル以外に抗菌活性を引き起こす異なる部位を有することを示唆する。
【００５８】
本明細書中の後で考察される、実施例８の範囲内の（本明細書中の後の実施例４および７の）方法の組合せは、本発明のさらなる好ましい方法論を表するものであり、そして実質的な抗菌活性のポリマーを生成する。しかしながら、実施例４および６の方法の類似の組合せは、有意でない抗菌活性のみのポリマーを生成する（本明細書中の後の実施例９を参照）。実施例８および９の共通要素は、双方のポリマーのカルボニルがアセタール形成により妨害されるということである（実施例４のアセタール形成の共通方法を含めることによる）；それらの差異についての理由は、実施例７のポリマーにおける抗菌活性の部位が、ＰＥＧが反応する、その残存する活性炭素原子であると結論付けられる場合に明らかである。一方、実施例６のポリマーでは、全ての活性炭素がＰＥＧと反応し、カルボニル基が抗菌活性の唯一の部位として専ら残存する。（実施例４で誘導されるポリマーの代替的な透析条件の後、得られるより抗菌活性のポリマーは、より低いカルボニル内容物を有する；これはまた、カルボニル基に対して代替的な活性部位を示す。）したがって、本発明の方法は、それぞれ、２つの異なる抗菌部位を有するポリマー、例えば、それぞれ、実施例４または７、あるいは実施例６のポリマーを提供するというさらなる利点を有することが明らかである。特に、これは、抗菌耐性に関与する病原菌に対する代替的な防御を提示する。工程１では、通常、ヒドロキシアルカン酸に対して化学量論的に過剰なアクロレインが使用され、その結果、工程２では、アクロレインのアセタールと、残存する過剰なアクロレインとの間で共重合が生じる。
【００５９】
工程１では、ヒドロキシアルカン酸は、例えば、酒石酸、乳酸、グリセリン酸、グリコール酸、クエン酸または２−ヒドロキシブタン酸であるか、あるいはジオール、アルカンジオール、ポリオール、ポリ（オキシアルケン）、糖または複数のヒドロキシルを含有する他の分子（例、エタン−１，２−ジオール、グリセロールまたはポリエチレングリコール）の選択的な酸化に概念的に誘導される他のヒドロキシカルボン酸である。ヒドロキシアルカン酸のチオールアナログ（例えば、グルタチオン）もまた使用されてもよい。
【００６０】
工程１では、本明細書中の他の証拠の中でも、アセタール形成は、アセタールを有しないポリマー（実施例１および５（ａ））の特性を、アセタールを含有するポリマー（それぞれ、実施例３および４）と対比することにより、確認される。
【００６１】
それらは、それらの平衡形成反応１３において（鎖状アセタールよりも）より所望される、アクロレインとの環状アセタールを形成するので、好ましいヒドロキシアルカン酸は、酒石酸またはアスコルビン酸、特に前者である。実用的な制約の範囲内では、ポリマーにおいて、酒石酸のアセタールは、ｐＨ２にて３７℃で４時間（胃における内容物の滞留期間と関連する条件）安定であった。
【００６２】
工程２では、好ましい塩基は、１０と１３との間のｐＨを有する、水溶性水酸化ナトリウム溶液である。
【００６３】
工程２では、好ましい有機求核剤は、アルカノールであるが、カルボン酸を使用してもよい；より好ましいアルカノールは、ポリアルキレングリコール、特にポリエチレングリコールである；ポリエチレングリコールの好ましい分子量は、２００〜２０００ダルトンの範囲である。アルカノールに対するアクロレインの所定の重量比については、より高分子量のアルカノールが、より立体障害性を与え、膜を介する移動性がより低いポリマーを生じる；逆に、標的病原菌を覆う天然ポリマーをアクロレインポリマーが貫通するためには、より低分子量のアルカノールが好まれ得る。ポリエチレングリコール：アクロレイン（またはそのアセタール）の好ましい比率は、１：１（ｗ／ｗ）よりも大きく、より好ましくは４：１（ｗ／ｗ）よりも大きい。
【００６４】
工程２では、本明細書中の先の考察と一致して、ポリエチレングリコールに関して相対的に低い化学量論的比率のヒドロキシル基（高分子量および／または低濃度のポリエチレングリコールによってもたらされる）は、得られるポリマー内に未反応の活性炭素を残し、ポリマー中のこの部位に抗菌活性を付与する；その逆は、ポリマー内のカルボニル基に抗菌活性を付与する。
【００６５】
工程２では、酒石酸およびポリエチレングリコールが使用される場合、ＭＷ２０００の後者（加熱なし）が、はるかに好ましい（本明細書の後の実施例８を参照）。
【００６６】
工程２では、アスコルビン酸（および／またはイオン）が好ましい；当該分野で既知の水溶性抗酸化剤以外の水溶性抗酸化剤を使用してもよい。（アセタールの形成を防ぐために塩基で中和された）アスコルビン酸は、不溶性を防ぐ手段としてアルカノールを添加することなく使用される場合、アクロレインまたはそのアセタールとして組み込まれたアクロレインの各１．００部に対して約０．１５重量部よりも多く使用されるべきである。アスコルビン酸は、ポリマー間の架橋を抑制するために、抗酸化剤として、アルカノールまたはカルボン酸に寄与し得る。
【００６７】
工程２では、任意的な共モノマー（使用される場合）は、通常、アクロレインまたはそのアセタールとして組み込まれているアクロレインの各１．００部に対して約０．０５〜０．１０重量部の、カルボキシル基を含有するオレフィン性モノマー、好ましくは、アクリル酸である。また、共モノマーは、１個よりも多いカルボキシル基（例、マレイン酸）を含有していてもよい。モノマーを含める通常の目的は、重合の間における分子（またはそのイオン）間の反発、および／または生成ポリマーにおける親水性のいずれかを提供することである。
【００６８】
本発明のポリマーは、その水溶液として（実施例２、５、８を参照）、または透析後に、乾燥液体ポリマーとして単離されて（実施例４、６、７を参照）、提供されている。
【００６９】
本発明のポリマーは、物理的および抗菌的な安定性を有し、これにより、本発明のポリマーは、その意図された用途に対して、特に、胃における滞留時間をシミュレートする条件（ｐＨ２／３７℃／４時間）下で、実用的になる。
【００７０】
先行技術とは対照的に、自動酸化工程を延長しない、水溶性かつ実質的な抗菌性のポリマーの合成が、ここで提供される。この合成は、（先行技術で必要とされるバッチ式製造に対して）大いに改善された経済学の連続流式製造に適用できる。
【００７１】
本明細書中の実施例が実験室的な方法を含むことは明らかである；産業的に、それらは、当業者に容易に明らかであり、かつ本発明の精神および範囲内に留まる様式において、相当に変更される。
【００７２】
本発明の記述を通じて、全ての方法において、溶媒は、水溶性であるか、または完全に水であるかのいずれかである。しかしながら、調製物は、乳化、分散化または懸濁化技術を含む異種の技術に適用できる。
【００７３】
遊離アクロレインモノマーおよび／またはその誘導体との、特にヒドロキシアルカン酸との、本明細書中に記載される反応が、ポリマー内の固定アクロレイン残基と同じ反応に適合できることもまた明らかである。
【００７４】
本発明のポリマーが、徐放性組成物中に処方されてもよいこと、ならびに／あるいは、ヒトまたは動物の健康管理における使用、特に胃腸管内における使用のために適切な組成物中に、固体、溶液、乳液、懸濁液またはゲルとして、他の材料とともに処方されてもよいことは、当業者に明らかである。
上記のように可溶性のままである抗菌性ポリマーを得るために、酸化還元触媒を含む遊離ラジカル触媒が、代わりに使用されても、または本明細書中で強調されたイオン性触媒系とともに使用されてもよいことは、本明細書、ならびに本出願において優先権を各々主張しているオーストラリア仮特許出願２００７９０６１２４、２００７９０６８２９および２００８９０３５７６の実施例を読み解くことで明らかである。しかしながら、遊離ラジカル触媒作用（これは、毒性モノマーおよびオリゴマーによる残留混入物とともにかなり低い収率を与える２）から誘導されるポリマーは除かれないものの、簡潔および明確性のため、本明細書中では、イオン性触媒作用による好ましい方法が強調される。
【実施例】
【００７５】
実施例１；先行技術５；ポリ（２−プロペナール，２−プロペン酸）
番号の順番において、室温での攪拌を継続しつつ：
１．新たに蒸留された、インヒビターを含まないアクロレイン（１５ｇ）を、水（１８０ｇ）に添加した；  
２．水溶性水酸化ナトリウム（約５ｍｌ；０．８％（ｗ／ｗ））の添加により、ｐＨを１０．５に調整した。
【００７６】
３０分後、（最初の数分以内に形成した）最初の中間体ポリマーの不溶性沈殿を濾過し、次いで、先ず室温で１日間風乾し（乾燥重量７．６２ｇ；重合収率５０％；およそ８０℃で軟化する）、次いで連続して７５℃まで上昇させて２日間加熱し、続いて８５℃で１日間加熱した。得られたこの第２の中間体ポリマーを、塩基性の水溶性溶媒中に溶解して、深赤色溶液を得たが、６未満のｐＨで沈殿した；微生物学的アッセイは、２５０ｐｐｍのポリマーで抑制を最小限に示した。
【００７７】
この自動酸化された第２の中間体ポリマー（５ｇ）のサンプルを、ポリエチレングリコール（６０ｇ；ＭＷ約２００）、次いで、水溶性炭酸水素ナトリウム（３０ｇ；１％（ｗ／ｗ））中で攪拌し、かつ６５℃で加熱することにより部分的に溶解させた。得られた深赤色溶液（ｐＨ８）を１００℃で４時間加熱して、必要とされる（第３の）アクロレインポリマー、即ち、ポリ（２−プロペナール，２−プロペン酸）の溶液（最終ｐＨ６）を得た。
【００７８】
微生物学的アッセイ（以下の全ての方法論を参照）は、５００ｐｐｍのポリマーで抑制を最小限に示し、１８０分後にＥ．ｃｏｌｉの死滅を最小限に示した；酸化生成物は、ポリマー内の３８０％のカルボニルアッセイ結果により示された；ポリマーは、ｐＨ４未満で溶液から沈殿した。
【００７９】
本発明は、以下の実施例により説示されるが、これは、発明の範囲を制限するものとして考慮されるべきではない。
【００８０】
抗菌活性の評価
（ａ）微生物学的アッセイ：微生物の抑制：５０％希釈系列の２連のサンプルを、水溶液（５ｍｌ）において作製し、各々を添加して、スクロース（３ｇ）が溶解した低温殺菌全乳（２０ｍｌ）を含有するストッパー付の試験管に分けた。試験管中の得られた各サンプルを、水浴中に３２〜３８℃で２０〜２４時間置いた；「陽性」試験管を用意した。これは、サンプル溶液（５ｍｌ）の代わりに水（５ｍｌ）を含有していた。各々の含有物のｐＨを、これらのプロトコルの前後に測定した。試験および「陽性」の含有物の間で０．５よりも大きいｐＨの差異がある場合、「抑制」に注意した；結果を、ポリマーのｐｐｍ（ｗ／ｗ）（重合が１００％の収率で進行したものと仮定）として報告する。
【００８１】
本質的には、このアッセイは、広い範囲の微生物を抑制する抗菌能力を測定し、そして食物成分の存在下における体温での抗菌性の状況に関連するように設計されている。アッセイの精度は、１希釈以内であると考えられる。
【００８２】
（ｂ）大腸菌（Ｅｓｃｈｅｒｉｃｈｉａ  ｃｏｌｉ）の死滅：２連において、サンプルを１％水溶性炭酸水素ナトリウム中に溶解して、ポリマー溶液（０．１２５％（ｗ／ｗ）のポリマー。重合１００％と仮定）が得られるようにした。この溶液のサンプル（２０ｍｌ）を、０．１ｍｌの１０×Ｅ６溶血性Ｅ．ｃｏｌｉの生菌（血清型Ｏ１４９，Ｋ８８）と混合した。０、３、１０、３０および１８０分の時間間隔で、アリコート（２連）を、血液アガープレート上に蒔き、数を半定量的に評価した。
【００８３】
カルボニルの評価
この評価は、Ｓｍｉｔｈにより確立された方法１４に基づく。水溶性サンプル（１ｇ）を０．０１ｇの精度で秤量した。水（９ｇ）を添加し、次いで、０．０１Ｍ塩酸または０．０１Ｍ水溶性水酸化ナトリウムのいずれかを適切に添加することにより、サンプルの溶液をｐＨ６．００にした。
【００８４】
塩酸ヒドロキシルアミンの１％溶液（５０ｍｌ）を、０．０１Ｍ水溶性水酸化ナトリウムでｐＨ６．００にした。
【００８５】
上記のサンプル溶液および試薬溶液を混合し、室温で３０分間静置した；反応物を０．０１Ｍ水溶性水酸化ナトリウム（Ｖｍｌ）で滴定して、ｐＨ６．００に戻した。
【００８６】
次いで、元のサンプル（Ｗｇ）のｗ／ｗ％カルボニル含有量を、アクロレインとして評価した。方程式：（Ｖ×０．１０×５．６）／（Ｗ×ｆ）〔ｆは、水溶性サンプル内のポリマーの重量分率（少数として表す）である〕（６０％の重合収率と推定する。この収率は、本明細書中で現実的に見出されているものであり、そして先行技術に匹敵し、かつ先行技術と同様である、ポリマーにおけるカルボニル含量の結果を与える）。２連の測定の結果を平均化した。
【００８７】
透析によるポリマー溶液の定量的解析
２連において、ポリマー（１．００ｇ）の水溶液を、磁気的に攪拌した片面の微小透析チャンバー（ＳＩＧＭＡ−ＡＬＤＲＩＣＨ）において、水（１Ｌ）に対して４〜５時間透析した。１，０００ダルトンまたは１０，０００ダルトンのいずれかの分子量の上限透過性の低結合性酢酸セルロース膜（ＳＩＧＭＡ−ＡＬＤＲＩＣＨ）を規定通りに用いた。透析液を一定重量まで室温で乾燥させて、ポリマー画分を回収した。
【００８８】
胃に固有の酸性条件でのインビトロ・シミュレーション
２連において、水溶性サンプル（１．００ｇ）を、水（９ｇ）中に溶解し、次いで、１０％塩酸の添加によりｐＨ２にした；また、２連において、ブランクとして、サンプルを同様に処理した（塩酸を同容量の水と交換したことを除く）。
【００８９】
全てを３７℃／４時間で加熱し、次いで、それらの物理的、化学的または微生物学的特性の解析前に、ｐｈ６．００に調整した。
【００９０】
実施例２；
番号の順番において、室温での攪拌を継続しつつ：
１．新たに蒸留されたアクロレイン（５ｇ；０．１（ｗ／ｗ）ヒドロキノンで抑制される）を、１％硫酸（０．２５ｍｌ）を含有する水（３３ｇ）中のアスコルビン酸（８．２５ｇ）の水溶液にゆっくりと添加した；
２．２時間後、１０％水溶性水酸化ナトリウムの増量的な添加により約１１のｐＨに維持された水（１００ｍｌ）に、この溶液をゆっくりと３０分かけて添加した；
３．さらに３０分後、１０％塩酸を用いて、ポリマーの清澄な溶液のｐＨを７に調整した。
微生物学的アッセイは、２５０ｐｐｍのポリマーで抑制を最小限に示した。
【００９１】
実施例３；
番号の順番において、室温での攪拌を継続しつつ：
１．新たに蒸留されたアクロレイン（５ｇ；０．１（ｗ／ｗ）ヒドロキノンで抑制される）を、１％硫酸（０．２５ｍｌ）を含有する水（３３ｇ）中の酒石酸（７ｇ）の水溶液にゆっくりと添加した；
２．２時間後、１０％水溶性水酸化ナトリウムの増量的な添加により約１１のｐＨに維持された水（１００ｍｌ）に、この溶液をゆっくりと３０分かけて添加した；
３．さらに３０分後、１０％塩酸を用いて、ｐＨを７に調整し、ポリマーの僅かな沈殿を濾過し、少量の水で洗浄し、乾燥させた（１．７５ｇ；このポリマーは、１２５℃未満で軟化しなかった）。殆どのポリマーは、溶液中に残存した；その最小抑制量は、２５０ｐｐｍのポリマーであった。
【００９２】
実施例４；
番号の順番において、室温での攪拌を継続しつつ：
１．新たに蒸留されたアクロレイン（５ｇ；０．１（ｗ／ｗ）ヒドロキノンで抑制される）を、１％硫酸（０．２５ｍｌ）を含有する水（３３ｇ）中の酒石酸（７ｇ）の水溶液にゆっくりと添加した；
２．２時間後、１０％水溶性水酸化ナトリウムの増量的な添加により約１１のｐＨに設定され、次いで維持された水（３０ｍｌ）中のアスコルビン酸（５ｇ）に、この溶液をゆっくりと３０分かけて添加した；
３．さらに３０分後、１０％塩酸を用いてｐＨを調整して、ｐＨ７．５のほぼ無色の清澄な溶液を得た。
【００９３】
ｐＨ１に低下させて試験した場合、ポリマーは可溶性のままであった。微生物学的アッセイは、２５０ｐｐｍのポリマーで抑制を最小限に示した（これは、７℃／６ヶ月での保存後でも変化しなかった）。全てのＥ．ｃｏｌｉは、１８０分後に死滅した（上記の方法を参照）。ポリマー溶液を、１，０００ダルトンまたは１０，０００ダルトン膜のいずれかを用いて透析して、乾燥液体ポリマー（重合収率６０％）を単離した。このポリマーは、５００ｒｐｍで抑制した。あるいは、このサンプルは、ｐＨ２／３７℃／４時間での胃に固有の条件のシミュレーションに曝された後に、５００ｐｐｍ−１０００ｐｐｍで抑制した。
【００９４】
ポリマー内のカルボニル含量は、２５％であった（ｐＨ２／３７℃／４時間での胃に固有の条件のシミュレーションに曝された前後の双方）。ポリマーのカルボニル含量は、５５％であり、それは、水（ｐＨ６）に対する透析後では、２０００ｐｐｍで最小限に抑制した；ポリマーのカルボニル含量は、水溶性酒石酸ナトリウム溶液（１６％（ｗ／ｗ）；ｐＨ６）に対する透析後では、５％であり、そして、微生物学的アッセイは、５００ｐｐｍのポリマーで抑制を最小限に示した。
【００９５】
実施例５
番号の順番において、攪拌を継続しつつ：
（ａ）新たに蒸留されたアクロレイン（５ｇ；０．１（ｗ／ｗ）ヒドロキノンで抑制される）を、１％硫酸（０．２５ｍｌ）を含有する、水（１９ｍｌ）および１０％水溶性水酸化ナトリウム（１２ｍｌ）中のアスコルビン酸（５ｇ）のｐＨ１１水溶液にゆっくりと添加した；水酸化ナトリウム溶液（１ｍｌ）の追加のアリコートを添加して、添加の間においてｐＨを１１に維持した。微生物学的アッセイにおいて試験した場合、僅かに黄金色であるこの清澄な溶液の少量のアリコートは、２０００ｐｐｍまでのポリマーで、抑制しなかった。
（ｂ）１５分後、ポリエチレングリコール２００（６０ｍｌ）を添加し、次いで、この清澄な溶液を、５０〜６０℃で１時間にわたって加熱した。次いで、１０％塩酸を用いてｐＨを８に調整した。
【００９６】
少量のこの清澄な溶液は、ｐＨ１に低下させても、沈殿／混濁しなかった；微生物学的アッセイは、５０ｐｐｍのポリマーで抑制を最小限に示した；ポリマー内のカルボニル含量は、４０％であった。
【００９７】
実施例６
番号の順番において、室温での攪拌を継続しつつ：
１．新たに蒸留されたアクロレイン（５ｇ；８９ｍモル（ｍＭｏｌｅ）；０．１（ｗ／ｗ）ヒドロキノンで抑制される）を、１０％水溶性水酸化ナトリウムの添加（２滴）によりｐＨ１２〜１３に設定された、水（２０ｍｌ）およびポリエチレングリコール（６０ｍｌ；３３０ｍモル；ＭＷ２００）にゆっくりと添加した；
２．３０分後、水（１０ｍｌ）を、清澄な無色溶液に添加し、数滴の１０％塩酸を用いてｐＨを７に調整した。
【００９８】
ｐＨ１に低下させて試験した場合、ポリマーは可溶性のままであった。微生物学的アッセイは、５０ｐｐｍのポリマーで抑制を最小限に示した。１，０００ダルトン膜を用いた、ポリマー溶液の透析後の乾燥液体残渣の回収は、ＰＥＧ：アクロレイン残基の比率が１：１であることを示す重量を生じた。
【００９９】
実施例７
番号の順番において、室温での攪拌を継続しつつ：
１．新たに蒸留されたアクロレイン（５ｇ；８９ｍモル；０．１（ｗ／ｗ）ヒドロキノンで抑制される）を、１０％水溶性水酸化ナトリウムの添加（２滴）によりｐＨ１２〜１３に設定された、水（３０ｍｌ）およびポリエチレングリコール（３０ｇ；１５ｍモル；ＭＷ２０００）にゆっくりと添加した；
２．６０分後、数滴の１０％塩酸を用いて、この清澄な溶液のｐＨを７に調整した。
【０１００】
ｐＨ１に低下させて試験した場合、ポリマーは可溶性のままであった。微生物学的アッセイは、１００ｐｐｍのポリマーで抑制を最小限に示し、これは、７℃／６ヶ月での保存後でも再現性があった。全てのＥ．ｃｏｌｉは、３分後に死滅した（上記の方法を参照）。ポリマーの抑制は、ｐＨ２／３７℃／４時間でのシミュレーション（上記を参照）における処理後に、２５０ｐｐｍであった。１０，０００ダルトン膜を用いたポリマー溶液の透析、次いで回収は、６０％重合収率およびポリマー内におけるＰＥＧ：アクロレインの比率がおよそ１：６であることを示す重量の乾燥液体ポリマーを生じた。ポリマーの透析残渣は、２５０ｐｐｍで微生物学的抑制を呈した；カルボニル含量は、２０％として決定された。
【０１０１】
実施例８
番号の順番において、室温での攪拌を継続しつつ：
１．新たに蒸留されたアクロレイン（５ｇ；８９ｍモル；０．１（ｗ／ｗ）ヒドロキノンで抑制される）を、１％硫酸（０．２５ｍｌ）を含有する水（２５ｍｌ）中の酒石酸（２．５ｇ）の水溶液にゆっくりと添加した；
２．２時間後、上記溶液を、ｐＨ１２に予め設定された、水（３０ｍｌ）中のアスコルビン酸（１ｇ）およびポリエチレングリコール（３０ｇ；１５ｍモル；ＭＷ２０００）に、ゆっくりと１５分かけて添加し、次いで、添加の間において、反応をｐＨ１２〜１３に維持した（１０％水溶性水酸化ナトリウム溶液のさらなる増量による）；
３．３０分後、１０％塩酸を用いて、ポリマーの清澄な淡黄金色溶液のｐＨを７に調整した。
微生物学的アッセイ（上記を参照）は、２５０ｐｐｍのポリマーで最小抑制量を示した。このポリマーは、ｐＨ１の希塩酸中では可溶性のままであった。水（ｐＨ２）に対するポリマー溶液の透析により、５００ｐｐｍのポリマーの最小抑制量を有する溶液が生じた；乾燥ポリマーの回収は、ポリマー内におけるＰＥＧ：アクロレインが１：１１の比率であることを示す重量を生じた。
【０１０２】
実施例９
番号の順番において、室温での攪拌を継続しつつ：
１．新たに蒸留されたアクロレイン（５ｇ；８９ｍモル；０．１（ｗ／ｗ）ヒドロキノンで抑制される）を、１％硫酸（０．２５ｍｌ）を含有する水（２５ｍｌ）中の酒石酸（２．５ｇ）の水溶液にゆっくりと添加した；
２．２時間後、上記溶液を、ｐＨ１２に予め設定された、水（３０ｍｌ）中のアスコルビン酸（１ｇ）およびポリエチレングリコール（３０ｇ；３００ｍモル；ＭＷ２００）に、ゆっくりと１５分かけて添加し、次いで、添加の間において、反応をｐＨ１２〜１３に維持した（１０％水溶性水酸化ナトリウム溶液のさらなる増量による）；
３．３０分後、１０％塩酸を用いて、ポリマーの清澄な黄金色溶液のｐＨを７に調整した。
【０１０３】
微生物学的アッセイ（上記を参照）は、２０００ｐｐｍのポリマーで最小抑制量を示さなかった。このポリマーは、ｐＨ１の希塩酸中では可溶性のままであった。ポリマーの回収、続いて水（ｐＨ７）に対する透析は、ＰＥＧ：アクロレインの比率が１：３であることを示す重量を生じた。
【０１０４】
本発明のポリマーは、上記より明らかであるその特性の直接的な結果として、癌、凝固障害および炎症の治療における有効性を証明すると考えられる。同様に、本発明のポリマーは、薬学的に受容可能な量において抗癌、抗凝固および抗炎症組成物で用いられる場合の有用性および有効性を証明すると考えられる。
【０１０５】
当業者に明らかであるような改変および変更は、その範囲内にあるとみなされる。
【０１０６】
参考文献
１．Ｊ．Ｒｅｄｔｅｎｂａｃｈｅｒ，Ａｎｎ．，４７，１１３（１８４３）
【０１０７】
２．Ｇ．Ｊ．Ｈ．Ｍｅｌｒｏｓｅ，Ｃ．Ｍ．Ｋｌｅｐｐｅ，Ｊ．Ｗ．Ｌａｎｇｌｅｙ，Ｊ．Ｍ．ＳｔｅｗａｒｔおよびＪ．Ｖａｎ  Ｄｙｋ，国際公開第８８／０４６７１号
【０１０８】
３．Ｇ．Ｊ．Ｈ．Ｍｅｌｒｏｓｅ，国際公開第９６／３８１８６号
【０１０９】
４．Ｇ．Ｊ．Ｈ．ＭｅｌｒｏｓｅおよびＡ．Ｊ．Ｈｕｘｈａｍ，国際公開第００／０３７２３号
【０１１０】
５．Ｇ．Ｊ．Ｈ．Ｍｅｌｒｏｓｅ，Ｇ．ＤａｌｙおよびＡ．Ｊ．Ｈｕｘｈａｍ，国際公開第０１／６０８７４号  Ａ１
【０１１１】
６．Ｊ．Ａ．ＳｔａｔｏｎおよびＧ．Ｊ．Ｈ．Ｍｅｌｒｏｓｅ，国際公開第０２／２６２１１号  Ａ１
【０１１２】
７．Ｇ．Ｊ．Ｈ．Ｍｅｌｒｏｓｅ，Ａ．Ｊ．Ｈｕｘｈａｍ，Ｄ．Ｍ．Ｇ．ＴｉｌｂｒｏｏｋおよびＶ．Ｌ．Ｗｙｃｏｃｏ，国際公開第０３／０６１６７２号  Ａ１
【０１１３】
８．Ｒ．Ｆ．Ｆｉｓｃｈｅｒ  −  Ｃ．Ｗ．Ｓｍｉｔｈ，‘‘Ａｃｒｏｌｅｉｎ’’，Ｊｏｈｎ  Ｗｉｌｅｙ  ａｎｄ  Ｓｏｎｓ，Ｉｎｃ．，１９６２，第１４章，第２２５頁
【０１１４】
９．Ｐ．Ｗｅｒｌｅ，Ｈ．Ｐ．Ｋｒｉｍｍｅｒ，Ｍ．ＴｒａｇｅｓｅｒおよびＦ．Ｒ．Ｋｕｎｚ，米国特許第６，０６０，５７１号
【０１１５】
１０．Ｃ．ＬｉｕおよびＪ．Ｍ．Ｃｒａｗｆｏｒｄ  −  Ｖ．Ｋｕｍａｒ，Ａ．Ｋ．ＡｂｂａｓおよびＮ．Ｆａｕｓｔｏ，‘‘Ｒｏｂｂｉｎｓ  ａｎｄ  Ｃｏｔｒａｎ  Ｐａｔｈｏｌｏｇｉｃ  Ｂａｓｅｓ  ｏｆ  Ｄｉｓｅａｓｅ’’，Ｅｌｓｅｖｉｅｒ  Ｉｎｃ．第７編（国際），２００５，第１７章，第８頁
【０１１６】
１１．Ｍ．Ｂ．ＳｍｉｔｈおよびＪ．  Ｍａｒｃｈ，‘‘Ｍａｒｃｈ’ｓ  Ａｄｖａｎｃｅｄ  Ｏｒｇａｎｉｃ  Ｃｈｅｍｉｓｔｒｙ，Ｒｅａｃｔｉｏｎｓ，Ｍｅｃｈａｎｉｓｍｓ，  ａｎｄ  Ｓｔｒｕｃｔｕｒｅ’’  Ｊｏｈｎ  Ｗｉｌｅｙ  ａｎｄ  Ｓｏｎｓ，Ｉｎｃ．，第５版，２００１．Ａ：第１５章，第９７５頁；Ｂ：第１６章，第１１８０頁
【０１１７】
１２．Ｇ．Ｏｄｉａｎ，‘‘Ｐｒｉｎｃｉｐｌｅｓ  ｏｆ  Ｐｏｌｙｍｅｒｉｓａｔｉｏｎ’’，Ｊｏｈｎ  Ｗｉｌｅｙ  ａｎｄ  Ｓｏｎｓ，Ｉｎｃ．，第２版，１９８１，第５章，第４６０頁
【０１１８】
１３．Ｒ．Ｃ．Ｍｏｒｒｉｓ  −  参考文献８，第７章，第１１０頁
【０１１９】
１４．Ｅ．Ｄ．Ｐｅｔｅｒｓ  −  参考文献８，第１６章，第２５６頁